(57)【要約】【課題】圧縮後に圧縮形状を良好に保持することができる発泡シートを得ることができる発泡シートの製造方法を提供する。【解決手段】本発明に係る発泡シートの製造方法は、樹脂材料を発泡させて、発泡体を得る発泡工程と、前記発泡体を加熱及び圧縮して、発泡シートを得る加熱圧縮工程とを備え、前記加熱圧縮工程が、前記発泡体の融点をＴｍ℃としたときに、前記発泡体の表面温度がＴｍ−１０℃以上、Ｔｍ＋４０℃以下になるように、前記発泡体に対して非接触の加熱手段で前記発泡体を加熱する加熱工程と、表面温度が７０℃以下である押圧部材で前記発泡体を圧縮して、発泡シートを得る圧縮工程とを含む。【選択図】なし【特許請求の範囲】
【請求項１】
樹脂材料を発泡させて、発泡体を得る発泡工程と、
前記発泡体を加熱及び圧縮して、発泡シートを得る加熱圧縮工程とを備え、
前記加熱圧縮工程が、前記発泡体の融点をＴｍ℃としたときに、前記発泡体の表面温度がＴｍ−１０℃以上、Ｔｍ＋４０℃以下になるように、前記発泡体に対して非接触の加熱手段で前記発泡体を加熱する加熱工程と、表面温度が７０℃以下である押圧部材で前記発泡体を圧縮して、発泡シートを得る圧縮工程とを含む、発泡シートの製造方法。
【請求項２】
前記発泡工程において、発泡後に片面又は両面をスライス加工により除去して、発泡体を得る、請求項１に記載の発泡シートの製造方法。
【請求項３】
厚みが０．０５ｍｍ以上、０．５ｍｍ以下である発泡シートを得る、請求項１又は２に記載の発泡シートの製造方法。
【請求項４】
前記加熱圧縮工程において、前記発泡体の厚みに対する得られる発泡シートの厚みの比が０．１以上、０．９５以下となるように、前記発泡体を加熱及び圧縮する、請求項１〜３のいずれか１項に記載の発泡シートの製造方法。
【請求項５】
前記加熱工程において、前記発泡体を１０秒以上、４０秒以下加熱する、請求項１〜４のいずれか１項に記載の発泡シートの製造方法。
【請求項６】
前記樹脂材料がポリプロピレン系樹脂を含む、請求項１〜５のいずれか１項に記載の発泡シートの製造方法。
【請求項７】
前記樹脂材料が、ポリプロピレン系樹脂と、オレフィン系熱可塑性エラストマー及びポリエチレン系プラストマーの内の少なくとも１種とを含む、請求項６に記載の発泡シートの製造方法。
【請求項８】
前記樹脂材料において、前記ポリプロピレン系樹脂と前記オレフィン系熱可塑性エラストマーと前記ポリエチレン系プラストマーとの合計１００重量％中、前記ポリプロピレン系樹脂の含有量が１０重量％以上、９０重量％以下かつ前記オレフィン系熱可塑性エラストマーと前記ポリエチレン系プラストマーとの合計の含有量が１０重量％以上、９０重量％以下である、請求項７に記載の発泡シートの製造方法。
【請求項９】
２５％圧縮応力が１０ｋＰａ以上、３００ｋＰａ以下である発泡シートを得る、請求項１〜８のいずれか１項に記載の発泡シートの製造方法。
【請求項１０】
２３℃で発泡シートを厚み方向に、元厚みに対して５０％に６０秒圧縮した後、圧縮解放してから３０秒後の発泡シートの下記式（１）で表される復元率が８５％以下である発泡シートを得る、請求項１〜９のいずれか１項に記載の発泡シートの製造方法。
復元率（％）＝１００×（圧縮開放３０秒後の厚み／元厚み）・・・式（１）
【発明の詳細な説明】
【技術分野】
【０００１】
本発明は、樹脂材料を発泡させる発泡シートの製造方法に関する。
【背景技術】
【０００２】
従来、熱可塑性樹脂を発泡成形することにより得られる熱可塑性樹脂発泡体が、様々な用途に用いられている。上記熱可塑性樹脂発泡体は、例えば、包装用緩衝材及び自動車用構造部材等に多く用いられている。
【０００３】
また、熱可塑性樹脂発泡体のなかでも、ポリオレフィン系樹脂発泡体は、加工性及び柔軟性に優れることから、電子・電気機器に用いられる粘着シート、及びシーリング材の基材等として用いられている。電子・電気機器に用いられる粘着シートでは、薄型化及び軽量化の要求が高まっている。
【０００４】
また、電子・電気機器に用いられる粘着シートでは、強度に優れていることも求められる。従来、熱可塑性樹脂発泡体を薄くするために、スライス加工が行われている。しかし、熱可塑性樹脂発泡体をスライス加工しただけでは、強度が低くなるという問題がある。
【０００５】
また、下記の特許文献１〜３には、ポリオレフィン系樹脂発泡体の製造方法が開示されている。
【０００６】
特許文献１には、ポリオレフィン系樹脂を含む壁により区画された複数の気泡を有するポリオレフィン系樹脂薄層発泡シートの製造方法が開示されている。このポリオレフィン系樹脂薄層発泡シートでは、厚みが０．０５〜０．５ｍｍ、発泡倍率が２〜１５倍、連続気泡率が３０〜９５％、気泡破れ率が１〜３０％である。
【０００７】
特許文献２では、熱可塑性樹脂としてポリオレフィン系樹脂を含むポリオレフィン系樹脂組成物を用いて、かつ発泡剤として二酸化炭素（炭酸ガス）を用いて、円環状ダイにより押出発泡成形を行うポリオレフィン系樹脂発泡体の製造方法が開示されている。上記ポリオレフィン系樹脂組成物は、（ａ）ポリオレフィン系樹脂と、（ｂ）（ｂ１）エラストマーおよび（ｂ２）プラストマーとを含む。上記（ａ）と（ｂ）との配合割合は、重量比で９０／１０〜１０／９０の範囲である。上記（ｂ１）と（ｂ２）との配合割合は、重量比で９０／１０〜１０／９０の範囲である。
【０００８】
特許文献３には、発泡体層と表面層とを有する樹脂発泡体の製造方法が開示されている。上記発泡体層と上記表面層とは同一組成である。上記表面層の表面被覆率は４０％以上である。上記発泡体層の密度は０．２０ｇ／ｃｍ３以下である。特許文献３では、上記樹脂発泡体を構成する樹脂は熱可塑性樹脂であり、この熱可塑性樹脂としてポリオレフィン樹脂が例示されている。上記表面層は加熱溶融処理により形成されている。上記樹脂発泡体の厚みは０．２〜５ｍｍである。上記樹脂発泡体は、電気・電子機器類に用いられる。
【先行技術文献】
【特許文献】
【０００９】
【特許文献１】特開２０１４−０６２２４５号公報
【特許文献２】特開２０１４−０８４３４１号公報
【特許文献３】特開２０１３−１４７６６７号公報
【発明の概要】
【発明が解決しようとする課題】
【００１０】
特許文献１〜３に記載のポリオレフィン系樹脂発泡体では、柔軟性が低いことがある。また、ポリオレフィン系樹脂発泡体を圧縮した後に、ポリオレフィン系樹脂発泡体が元の形状に戻りやすい。特に、ポリオレフィン系樹脂発泡体の厚みが薄い場合に、ポリオレフィン系樹脂発泡体が元の形状により一層戻りやすい。ポリオレフィン系樹脂発泡体の復元率が高いと、剥離が生じたり、隙間が形成されたりする。
【００１１】
また、ウェアラブルコンピュータなどの電子・電気機器に組み込まれる発泡体には、水、埃等の浸入を防ぐことができる性能が求められている。従来のポリオレフィン系樹脂発泡体では、電子・電気機器への水、埃等の浸入を十分に防ぐことができないことがある。特に、ポリオレフィン系樹脂発泡体の厚みが薄い場合に、電子・電気機器への水、埃等の浸入を十分に防ぐことは困難である。
【００１２】
本発明の目的は、圧縮後に圧縮形状を良好に保持することができる発泡シートを得ることができる発泡シートの製造方法を提供することである。
【課題を解決するための手段】
【００１３】
本発明の広い局面によれば、樹脂材料を発泡させて、発泡体を得る発泡工程と、前記発泡体を加熱及び圧縮して、発泡シートを得る加熱圧縮工程とを備え、前記加熱圧縮工程が、前記発泡体の融点をＴｍ℃としたときに、前記発泡体の表面温度がＴｍ−１０℃以上、Ｔｍ＋４０℃以下になるように、前記発泡体に対して非接触の加熱手段で前記発泡体を加熱する加熱工程と、表面温度が７０℃以下である押圧部材で前記発泡体を圧縮して、発泡シートを得る圧縮工程とを含む、発泡シートの製造方法が提供される。
【００１４】
本発明に係る発泡シートの製造方法のある特定の局面では、前記発泡工程において、発泡後に片面又は両面をスライス加工により除去して、発泡体を得る。
【００１５】
本発明に係る発泡シートの製造方法のある特定の局面では、厚みが０．０５ｍｍ以上、０．５ｍｍ以下である発泡シートを得る。
【００１６】
本発明に係る発泡シートの製造方法のある特定の局面では、前記加熱圧縮工程において、前記発泡体の厚みに対する得られる発泡シートの厚みの比が０．１以上、０．９５以下となるように、前記発泡体を加熱及び圧縮する。
【００１７】
本発明に係る発泡シートの製造方法のある特定の局面では、前記加熱工程において、前記発泡体を１０秒以上、４０秒以下加熱する。
【００１８】
前記樹脂材料が、ポリプロピレン系樹脂を含むことが好ましい。前記樹脂材料が、ポリプロピレン系樹脂と、オレフィン系熱可塑性エラストマー及びポリエチレン系プラストマーの内の少なくとも１種とを含むことが好ましい。前記樹脂材料において、前記ポリプロピレン系樹脂と前記オレフィン系熱可塑性エラストマーと前記ポリエチレン系プラストマーとの合計１００重量％中、前記ポリプロピレン系樹脂の含有量が１０重量％以上、９０重量％以下かつ前記オレフィン系熱可塑性エラストマーと前記ポリエチレン系プラストマーとの合計の含有量が１０重量％以上、９０重量％以下であることが好ましい。
【００１９】
本発明に係る発泡シートの製造方法のある特定の局面では、２５％圧縮応力が１０ｋＰａ以上、３００ｋＰａ以下である発泡シートを得る。
【００２０】
本発明に係る発泡シートの製造方法のある特定の局面では、２３℃で発泡シートを厚み方向に、元厚みに対して５０％に６０秒圧縮した後、圧縮解放してから３０秒後の発泡シートの下記式（１）で表される復元率が８５％以下である発泡シートを得る。
【００２１】
復元率（％）＝１００×（圧縮開放３０秒後の厚み／元厚み）・・・式（１）
【発明の効果】
【００２２】
本発明に係る発泡シートの製造方法は、樹脂材料を発泡させて、発泡体を得る発泡工程と、上記発泡体の融点をＴｍ℃としたときに、上記発泡体の表面温度がＴｍ−１０℃以上、Ｔｍ＋４０℃以下になるように、上記発泡体に対して非接触の加熱手段で上記発泡体を加熱する工程と、表面温度が７０℃以下である押圧部材で上記発泡体を圧縮して、発泡シートを得る工程とを備えるので、圧縮後に圧縮形状を良好に保持することができる発泡シートを得ることができる。
【発明を実施するための形態】
【００２３】
以下、本発明を詳細に説明する。
【００２４】
本発明に係る発泡シートの製造方法は、発泡工程と、加熱圧縮工程とを備える。上記発泡工程は、樹脂材料を発泡させて、発泡体を得る工程である。上記加熱圧縮工程は、上記発泡体を加熱及び圧縮して、発泡シートを得る工程である。上記加熱圧縮工程は、上記発泡体の融点をＴｍ℃としたときに、上記発泡体の表面温度がＴｍ−１０℃以上、Ｔｍ＋４０℃以下になるように、上記発泡体に対して非接触の加熱手段で上記発泡体を加熱する加熱工程を含む。本発明では、上記加熱工程において、上記発泡体の加熱時に、上記発泡体に熱源を接触させない。上記加熱圧縮工程は、表面温度が７０℃以下である押圧部材で上記発泡体を圧縮して、発泡シートを得る圧縮工程を含む。
【００２５】
本発明では、上述した構成が備えられているので、圧縮後に圧縮形状を良好に保持することができる発泡シートを得ることができる。例えば、厚みが０．５ｍｍよりも大きい場合には、圧縮形状の保持性をある程度高めることができたとしても、厚みが０．５ｍｍ以下である場合には、圧縮形状の保持性を十分に高めることは困難である。本発明では、厚みが０．５ｍｍ以下であっても、圧縮形状の保持性に優れた発泡シートが提供される。
【００２６】
厚みが０．５ｍｍ以下である薄い非発泡シートが知られている。しかし、この非発泡シートでは、重くなり、かつ柔軟性が低くなり、防水性及び防塵性が低くなる。また、フィルムの表面に樹脂又は発泡素材が吹き付けられたシートが知られている。しかし、このシートの作製は煩雑であり、軽量化に限界がある。
【００２７】
これに対して、本発明に係る発泡シートの製造方法では、軽量性、圧縮後の形状保持性、防水性及び防塵性を高めることができる。また、本発明に係る発泡シートの製造方法では、高い機械的強度を維持したままで、厚みを薄くすることができる。このため、得られる発泡シートは、電子・電気機器用粘着シートに好適に用いることができ、ウェアラブルコンピュータ用粘着シートにより好適に用いることができる。得られる発泡シートをウェアラブルコンピュータなどの電子・電気機器に組み込むことで、微細な凹凸への追従性を高め、剥離を抑え、隙間を形成し難くし、水、埃等の浸入を十分に防ぐことができる。また、得られる発泡シートでは、粘着加工などの二次加工性にも優れている。
【００２８】
圧縮特性をより一層良好にする観点からは、発泡シートの厚みは好ましくは０．０５ｍｍ以上、より好ましくは０．０６ｍｍ以上、より一層好ましくは０．０７ｍｍ以上、更に好ましくは０．０８ｍｍ以上、特に好ましくは０．０９ｍｍ以上、最も好ましくは０．１０ｍｍ以上である。薄型化の要求に対応する観点からは、発泡シートの厚みは、好ましくは０．５０ｍｍ以下、より好ましくは０．４５ｍｍ以下、より一層好ましくは０．４０ｍｍ以下、更に好ましくは０．３５ｍｍ以下、特に好ましくは０．３０ｍｍ以下である。
【００２９】
破断防止性をより一層高める観点からは、発泡シートの引張強度は好ましくは０．１ＭＰａ以上、より好ましくは０．２ＭＰａ以上、より一層好ましくは０．３ＭＰａ以上、更に好ましくは０．４ＭＰａ以上、特に好ましくは０．５ＭＰａ以上、最も好ましくは０．６ＭＰａ以上である。上記発泡シートの引張強度は、好ましくは３０ＭＰａ以下である。
【００３０】
２３℃で発泡シートを厚み方向に、元厚み（圧縮前の厚み）に対して５０％に６０秒圧縮した後、圧縮解放してから３０秒後の発泡シートの復元率は好ましくは９０％以下、より好ましくは８５％以下である。上記復元率が低いほど、剥離の発生及び隙間の形成を抑えることができる。復元率は下記式（１）で表される。復元率を測定するための圧縮は２３℃で行われる。
【００３１】
復元率（％）＝１００×（圧縮開放３０秒後の厚み／元厚み）・・・式（１）
【００３２】
圧縮特性をより一層良好にする観点からは、発泡シートの２５％圧縮応力は好ましくは３００ｋＰａ以下、より好ましくは１５０ｋＰａ以下である。発泡シートの２５％圧縮応力は好ましくは１０ｋＰａ以上である。
【００３３】
圧縮特性をより一層良好にする観点からは、発泡工程において、発泡後に片面又は両面をスライス加工により除去して、発泡体を得ることが好ましい。両面をスライス加工により除去することがより好ましい。圧縮特性をより一層良好にする観点からは、発泡シートにおいて、第１の外側の領域の表面（第１の表面）は、スライス加工により形成された表面であることが好ましい。圧縮特性をより一層良好にする観点からは、発泡シートにおいて、第２の外側の領域の表面（第２の表面）は、スライス加工により形成された表面であることが好ましい。得られる発泡体では、スライス加工された表面に、気泡が露出していることが好ましい。
【００３４】
圧縮特性をより一層良好にする観点からは、第１の外側の領域の表面（第１の表面）に複数の気泡が露出していることが好ましい。圧縮特性をより一層良好にする観点からは、第２の外側の領域の表面（第２の表面）に複数の気泡が露出していることが好ましい。
【００３５】
圧縮特性をより一層良好にする観点からは、発泡シートの第１の外側の領域の表面（第１の表面）及び外側の領域の表面（第２の表面）の算術平均粗さＲａはそれぞれ、好ましくは０．１μｍ以上、より好ましくは０．２μｍ以上、好ましくは２０μｍ以下、より好ましくは１８μｍ以下である。算術平均粗さＲａは、ＪＩＳ  Ｂ０６０１：１９９４に準拠して測定される。
【００３６】
上記発泡シートは、溶融押出発泡成形工程などを経て得られていてもよい。上記発泡シートは、加熱圧縮処理を経て得られる。加熱圧縮処理により、圧縮された発泡シートを容易に形成することができる。上記発泡シートは、樹脂材料を発泡させて得られる発泡体を、加熱圧縮処理することで得られる。上記発泡体は、例えば、加熱圧縮処理前のシートである。加熱時に、上記発泡シートの表面を溶融させないことが好ましい。溶融させないことによって、外側の表面の気泡状態、表面状態及び露出する気泡の数を良好に制御することができる。また、加熱圧縮処理によって、発泡シートをより一層薄型化できる。また、加熱圧縮処理によって、気泡が扁平になり、荷重が付与された際の反発力が小さくなる。
【００３７】
発泡シートを厚み方向に３分割したときに、中央の領域、第１の外側の領域及び第２の外側の領域において、複数の上記気泡の長さ方向を平均した方向が、発泡シートの厚み方向と直交する方向と平行であるか、又は、発泡シートの厚み方向と直交する方向に対して、３０°以下で傾斜した方向であることが好ましい。上記気泡の長さ方向を平均した方向が、発泡シートの厚み方向と直交する方向に対して傾斜している場合に、傾斜角度はより好ましくは２５°以下、更に好ましくは２０°以下、特に好ましくは１５°以下である。なお、後述する実施例では、中央の領域、第１の外側の領域及び第２の外側の領域における気泡は、発泡シートの厚み方向と直交する方向に延びる扁平状であり、傾斜角度は３０°以下であった。
【００３８】
発泡工程において、厚み方向の他方側の表面をスライス加工せずに、厚み方向の一方側の表面のみをスライス加工して、発泡体を得てもよい。発泡工程において、厚み方向の両側の表面をスライス加工して、発泡体を得てもよい。
【００３９】
上記加熱工程において、上記発泡体に対して非接触の加熱手段で上記発泡体を加熱する。
【００４０】
発泡体の融点をＴｍ℃とする。圧縮特性を良好にする観点からは、発泡体を加熱する際の発泡体の表面温度（加熱温度）はＴｍ−１０℃以上、Ｔｍ＋４０℃以下である。圧縮特性をより一層良好にする観点からは、発泡体を加熱する際の発泡体の表面温度（加熱温度）は好ましくはＴｍ−５℃以上、より好ましくはＴｍ℃以上、好ましくはＴｍ＋３５℃以下、更に好ましくはＴｍ＋３０℃以下である。
【００４１】
また、発泡体を加熱する際の発泡体の表面温度（加熱温度）は好ましくは５℃以上、より好ましくは２０℃以上である。
【００４２】
発泡体を加熱する際に、非接触の加熱手段を用いる。非接触の加熱手段を用いることで、発泡シートの表面状態がより一層良好になる。さらに、スライス加工されることによって気泡が露出している発泡体の表面を、非接触の加熱手段で加熱することで、気泡が表面に良好に露出された発泡シートを得ることができる。気泡が表面に良好に露出された発泡シートに粘着剤を塗布し、粘着シートを得た場合には、粘着性能が高くなる。
【００４３】
非接触の加熱手段としては、赤外線ヒーター、遠赤外線ヒーター、近赤外線ヒーターを用いる方法、並びにバーナー及び熱風による方法等が挙げられる。
【００４４】
引張強度及び柔軟性を効果的に高める観点からは、加熱時間は好ましくは５秒以上、より好ましくは１０秒以上、更に好ましくは２０秒以上、好ましくは５０秒以下、より好ましくは４０秒以下、更に好ましくは３０秒以下である。
【００４５】
引張強度及び柔軟性を効果的に高める観点からは、発泡体の圧縮に用いる押圧部材の表面温度は、７０℃以下である。引張強度及び柔軟性をより一層効果的に高める観点からは、発泡体の圧縮に用いる押圧部材の表面温度は、好ましくは５０℃以下、より好ましくは３０℃以下である。発泡体の圧縮に用いる押圧部材の表面温度は、発泡シートの製造時の周囲環境の温度であってもよい。発泡体の圧縮に用いる押圧部材の表面温度は、０℃以上であってもよく、１０℃以上であってもよく、２０℃以上であってもよい。
【００４６】
発泡体の圧縮に用いる押圧部材としては、金属性の平板及びロール等が挙げられる。
【００４７】
引張強度及び柔軟性を効果的に高める観点からは、圧縮時の圧力は好ましくは０．０５ＭＰａ以上、より好ましくは０．１ＭＰａ以上、更に好ましくは０．１５ＭＰａ以上、好ましくは１．１ＭＰａ以下、より好ましくは１．０ＭＰａ以下、更に好ましくは０．９ＭＰａ以下である。
【００４８】
引張強度及び柔軟性を効果的に高める観点からは、上記加熱圧縮工程において、上記発泡体を加熱した後、上記発泡体を冷却時又は冷却後に圧縮することが好ましい。引張強度及び柔軟性を効果的に高める観点からは、上記発泡体を圧縮する際の発泡体の表面温度は、好ましくは１７０℃以下、より好ましくは１６５℃以下である。
【００４９】
引張強度及び柔軟性を効果的に高める観点からは、上記発泡体の厚みは好ましくは０．１ｍｍ以上、より好ましくは０．２ｍｍ以上、更に好ましくは０．３ｍｍ以上、好ましくは３．５ｍｍ以下、より好ましくは３ｍｍ以下、更に好ましくは２．５ｍｍ以下である。
【００５０】
後述する（Ａ）〜（Ｃ）成分等を含む樹脂材料を用いて引張強度及び柔軟性を効果的に高める観点からは、上記発泡体の発泡倍率は好ましくは５倍以上、より好ましくは１０倍以上、更に好ましくは１５倍以上、好ましくは２５倍以下、より好ましくは２４倍以下、更に好ましくは２３倍以下である。
【００５１】
後述する（Ａ）〜（Ｃ）成分等を含む樹脂材料を用いて引張強度及び柔軟性を効果的に高める観点からは、発泡体における平均気泡径は好ましくは０．０１ｍｍ以上、より好ましくは０．０２ｍｍ以上、更に好ましくは０．０３ｍｍ以上、好ましくは０．３ｍｍ以下、より好ましくは０．２ｍｍ以下、更に好ましくは０．１５ｍｍ以下である。なお、後述する実施例では、発泡体における平均気泡径は０．０５ｍｍ以上、０．１５ｍｍ以下の範囲内であった。なお、発泡体における気泡径は、シートの厚み方向と、厚み方向と直交する第１の方向（例えばＭＤ方向）と、厚み方向及び第１の方向と直交する第２の方向（例えばＴＤ方向）との径を平均することにより各気泡の径を求められる。発泡体の気泡径は、複数の気泡の径を平均することにより求められる。
【００５２】
上記加熱圧縮処理時に、上記発泡体の厚みに対する得られる上記発泡シートの厚みの比（発泡シートの厚み／発泡体の厚み）が、好ましくは０．０５以上、より好ましくは０．０６以上、更に好ましくは０．０７以上、特に好ましくは０．１以上、好ましくは０．９８以下、より好ましくは０．９５以下、更に好ましくは０．９３以下となるように、発泡体を加熱及び圧縮する。上記の厚みの関係を満足するように発泡体を加熱及び圧縮すると、厚みが適度に薄くなり、かつ引張強度及び柔軟性も十分に高くなる。
【００５３】
上記発泡体を得る工程において、円環状ダイを用いることが好ましい。上記円環状ダイは、気泡を生成させる気泡生成部と、生成した気泡を成長させる気泡成長部とを有することが好ましい。上記気泡成長部は、上記気泡生成部の下流に位置する。また、上記円環状ダイは、一般に、気泡成長部の下流に、シート成形を行う成形部を有する。上記気泡生成部は、樹脂材料が流れる流路の幅が狭まった部分であることが好ましい。上記気泡成長部は、樹脂材料が流れる流路の幅が狭まった部分の下流において、流路の幅が拡がる部分であることが好ましい。
【００５４】
次に、樹脂材料（樹脂組成物）の詳細について説明する。
【００５５】
（樹脂材料（樹脂組成物）の詳細）
引張強度及び柔軟性を効果的に高める観点からは、樹脂材料は、熱可塑性樹脂を含むことが好ましく、ポリオレフィン系樹脂又はポリスチレン系樹脂を含むことがより好ましく、ポリオレフィン系樹脂を含むことが更に好ましく、（Ａ）ポリプロピレン系樹脂を含むことが特に好ましい。引張強度及び柔軟性を効果的に高める観点からは、熱可塑性樹脂と、（Ｂ）オレフィン系熱可塑性エラストマー及び（Ｃ）ポリエチレン系プラストマーの内の少なくとも１種とを含むことが好ましく、（Ａ）ポリプロピレン系樹脂と、（Ｂ）オレフィン系熱可塑性エラストマー及び（Ｃ）ポリエチレン系プラストマーの内の少なくとも１種とを含むことが特に好ましい。
【００５６】
引張強度及び柔軟性を効果的に高くし、表面状態をより一層良好にする観点からは、樹脂材料は、（Ｂ）オレフィン系熱可塑性エラストマーと（Ｃ）ポリエチレン系プラストマーとの双方を含むことが好ましい。
【００５７】
樹脂材料は、（Ｄ）黒色顔料を含まないか又は含む。表面状態が良好である発泡シートにおいて、ヒダ（コルゲート）及び汚れをより一層目立たなくする観点からは、樹脂材料は、（Ｄ）黒色顔料を含んでいてもよい。
【００５８】
樹脂材料は、（Ｅ）気泡核材を含まないか又は含む。柔軟性が良好である発泡シートを得る観点からは、樹脂材料は、（Ｅ）気泡核材を含んでいてもよい。
【００５９】
熱可塑性樹脂、ポリオレフィン樹脂、（Ａ）ポリプロピレン系樹脂、（Ｂ）オレフィン系熱可塑性エラストマー、（Ｃ）ポリエチレン系プラストマー、（Ｄ）黒色顔料及び（Ｅ）気泡核材はそれぞれ、１種のみが用いられてもよく、２種以上が併用されてもよい。
【００６０】
上記熱可塑性樹脂としては、特に限定されず、ポリオレフィン系樹脂、ポリスチレン系樹脂、ポリエステル系樹脂、熱可塑性エポキシ樹脂、ポリアミド系樹脂、熱可塑性ポリウレタン樹脂、サルファイド系樹脂、アクリル系樹脂などが挙げられる。引張強度及び柔軟性を効果的に高くする観点からは、ポリオレフィン系樹脂又はポリスチレン系樹脂が好ましい。
【００６１】
上記ポリオレフィン系樹脂としては、特に限定されず、ポリエチレン系樹脂及びポリプロピレン系樹脂等が挙げられる。破断防止性及び柔軟性を効果的に高くする観点からは、ポリエチレン系樹脂、ポリプロピレン系樹脂又はポリスチレン系樹脂が好ましい。
【００６２】
（Ａ）ポリプロピレン系樹脂は、プロピレンモノマーを重合させることにより得られる。（Ａ）ポリプロピレン系樹脂は重合体である。重合体には共重合体が含まれる。（Ａ）ポリプロピレン系樹脂としては、プロピレンモノマーの単独重合体、並びにプロピレンモノマーを主成分とする重合成分の共重合体が挙げられる。上記プロピレンモノマーを主成分とする重合成分の共重合体では、重合可能な重合成分１００重量％中、プロピレンモノマーの含有量は５０重量％以上であり、好ましくは８０重量％以上、より好ましくは９０重量％以上である。また、共重合の形態は、ランダムであってもよく、ブロックであってもよい。
【００６３】
（Ａ）ポリプロピレン系樹脂としては、具体的には、プロピレンホモポリマー、プロピレンランダムポリマー及びプロピレンブロックポリマー等が挙げられる。（Ａ）ポリプロピレン系樹脂は、プロピレンモノマーの単独重合体であることが好ましく、プロピレンホモポリマーであることが好ましい。
【００６４】
熱可塑性樹脂及び（Ａ）ポリプロピレン系樹脂のメルトフローレイト（ＭＦＲ）は、試験温度２３０℃及び荷重２１．１８Ｎの条件で、好ましくは０．１ｇ／１０分以上、より好ましくは０．１５ｇ／１０分以上、更に好ましくは０．２ｇ／１０分以上、好ましくは５ｇ／１０分以下である。熱可塑性樹脂及び（Ａ）ポリプロピレン系樹脂のＭＦＲが上記下限以上及び上記上限以下であると、引張強度がより一層高く、表面状態がより一層良好である発泡シートが得られる。
【００６５】
引張強度及び柔軟性を効果的に高くし、表面状態をより一層良好にする観点からは、熱可塑性樹脂及び（Ａ）ポリプロピレン系樹脂の２３０℃での溶融張力は、好ましくは０．３ｃＮ以上、より好ましくは０．５ｃＮ以上、好ましくは３５ｃＮ以下、より好ましくは３０ｃＮ以下である。また、溶融張力が上記下限以上及び上記上限以下であると、気泡をより一層微細にすることができ、発泡シートの表面の粗度が効果的に小さくなる。
【００６６】
（Ｂ）オレフィン系熱可塑性エラストマーは、ハードセグメントとソフトセグメントを組み合わせた構造を有することが好ましい。（Ｂ）オレフィン系熱可塑性エラストマーは、常温（２５℃）でゴム弾性を示し、高温では熱可塑性樹脂と同様に可塑化されて成形できるという性質を有する。
【００６７】
（Ｂ）オレフィン系熱可塑性エラストマーは、一般的には、ハードセグメントがポリプロピレン又はポリエチレンなどのポリオレフィン系樹脂であり、ソフトセグメントがエチレン−プロピレン−ジエン共重合体又はエチレン−プロピレン共重合体などのゴム成分又は非結晶性ポリエチレンである。
【００６８】
（Ｂ）オレフィン系熱可塑性エラストマーとしては、ハードセグメントとなるモノマーとソフトセグメントとなるモノマーとの重合を多段階で行い、重合反応容器内において直接製造される重合タイプのエラストマー；バンバリーミキサー又は二軸押出機などの混練機を用いて、ハードセグメントとなるポリオレフィン系樹脂と、ソフトセグメントとなるゴム成分とを物理的に分散させて製造されたブレンドタイプのエラストマー；バンバリーミキサー又は二軸押出機などの混練機を用いて、ハードセグメントとなるポリオレフィン系樹脂と、ソフトセグメントとなるゴム成分とを物理的に分散させる際に、架橋剤を加えることによって、ポリオレフィン系樹脂マトリックス中に、ゴム成分を完全架橋又は部分架橋させて、ミクロ分散させて得られる動的架橋されたエラストマー等が挙げられる。
【００６９】
（Ｂ）オレフィン系熱可塑性エラストマーとして、非架橋エラストマー及び架橋エラストマーの双方を用いることが可能である。発泡シートのリサイクル性を高める観点からは、ハードセグメントとなるポリオレフィン系樹脂と、ソフトセグメントとなるゴム成分とを物理的に分散させて製造された非架橋エラストマーが好ましい。また、このような非架橋エラストマーは、上記円環状ダイでの押出発泡成形に好適に用いることができる。また更に、このような非架橋エラストマーの使用により、発泡シートをリサイクルし、再び押出機へ供給して押出発泡成形をする場合でも、架橋ゴムによる発泡不良などが抑えられる。
【００７０】
（Ｂ）オレフィン系熱可塑性エラストマーの具体例としては、エチレン−プロピレン−ジエン共重合体、エチレン−酢酸ビニル共重合体、ポリブテン、及び塩素化ポリエチレンなどのオレフィン系エラストマー；スチレン系エラストマー；ポリエステル系エラストマー；ポリアミド系エラストマー；ポリウレタン系エラストマー等が挙げられる。
【００７１】
（Ｂ）オレフィン系熱可塑性エラストマーがエチレン−プロピレン−ジエン共重合体エラストマーである場合に、ジエン成分としては、例えばエチリデンノルボルネン、１，４−ヘキサジエン、及びジシクロペンタジエン等が挙げられる。このようなエチレン−プロピレン−ジエン共重合体エラストマーは、上記円環状ダイでの押出発泡成形に好適に用いることができる。エチレン−プロピレン−ジエン共重合体エラストマーは１種のみが用いられてもよく、２種以上が併用されてもよい。
【００７２】
引張強度及び柔軟性を効果的に高くし、表面状態をより一層良好にする観点からは、（Ｂ）オレフィン系熱可塑性エラストマーは、試験温度２３０℃及び荷重２１．１８Ｎの条件で、ＭＦＲを有することが好ましく、（Ｂ）オレフィン系熱可塑性エラストマーのＭＦＲは、好ましくは１ｇ／１０分以上、好ましくは１５ｇ／１０分以下である。（Ｂ）オレフィン系熱可塑性エラストマーのＭＦＲが上記下限以上及び上記上限以下であると、引張強度がより一層高く、表面状態がより一層良好である発泡シートが得られる。
【００７３】
（Ｃ）ポリエチレン系プラストマーとしては、ポリオレフィン系樹脂とα−オレフィンなどの共重合体成分とを含むポリエチレン系重合体等が挙げられる。
【００７４】
α−オレフィンとしては、炭素数４〜８のα−オレフィンが好ましく、１−ブテン、１−へキセン又は１−オクテンがより好ましい。
【００７５】
エチレン／α−オレフィン共重合体としては、例えば、住友化学社製「エスプレンＮＯ４１６」（エチレン−１−ブテン共重合体）、日本ポリエチレン社製「カーネルＫＳ２４０Ｔ」（エチレン−１−ヘキセン共重合体）及びダウ・ケミカル社製「アフィニティーＥＧ８１００」（エチレン−１−オクテン共重合体）等が挙げられる。
【００７６】
（Ｃ）ポリエチレン系プラストマーの密度は、好ましくは０．８５ｇ／ｃｍ３以上、好ましくは０．９１ｇ／ｃｍ３以下である。上記密度が上記下限以上であると、発泡シートの引張強度が効果的に高くなる。上記密度が上記上限以下であると、発泡シートの柔軟性がより一層高くなる。
【００７７】
引張強度及び柔軟性を効果的に高くし、表面状態をより一層良好にする観点からは、（Ｃ）ポリエチレン系プラストマーは、試験温度１９０℃及び荷重２１．１８Ｎの条件で、ＭＦＲを有することが好ましく、（Ｃ）ポリエチレン系プラストマーのＭＦＲは、好ましくは１ｇ／１０分以上、好ましくは１５ｇ／１０分以下である。
【００７８】
引張強度及び柔軟性を効果的に高くし、表面状態をより一層良好にする観点からは、樹脂材料において、熱可塑性樹脂と（Ｂ）オレフィン系熱可塑性エラストマーと（Ｃ）ポリエチレン系プラストマーとの合計１００重量％中、熱可塑性樹脂の含有量は好ましくは１０重量％以上、より好ましくは１５重量％以上、更に好ましくは２０重量％以上、好ましくは９０重量％以下、より好ましくは８５重量％以下、更に好ましくは８０重量％以下であり、（Ｂ）オレフィン系熱可塑性エラストマーと（Ｃ）ポリエチレン系プラストマーとの合計の含有量は好ましくは１０重量％以上、より好ましくは１５重量％以上、更に好ましくは２０重量％以上、好ましくは９０重量％以下、より好ましくは８５重量％以下、更に好ましくは８０重量％以下である。
【００７９】
引張強度及び柔軟性を効果的に高くし、表面状態をより一層良好にする観点からは、樹脂材料において、（Ａ）ポリプロピレン系樹脂と（Ｂ）オレフィン系熱可塑性エラストマーと（Ｃ）ポリエチレン系プラストマーとの合計１００重量％中、（Ａ）ポリプロピレン系樹脂の含有量は好ましくは１０重量％以上、より好ましくは１５重量％以上、更に好ましくは２０重量％以上、好ましくは９０重量％以下、より好ましくは８５重量％以下、更に好ましくは８０重量％以下であり、（Ｂ）オレフィン系熱可塑性エラストマーと（Ｃ）ポリエチレン系プラストマーとの合計の含有量は好ましくは１０重量％以上、より好ましくは１５重量％以上、更に好ましくは２０重量％以上、好ましくは９０重量％以下、より好ましくは８５重量％以下、更に好ましくは８０重量％以下である。
【００８０】
樹脂材料において、（Ｂ）オレフィン系熱可塑性エラストマーの含有量に対する（Ｃ）ポリエチレン系プラストマーの含有量の重量比（（Ｃ）の含有量／（Ｂ）の含有量）は、好ましくは５／９５以上、より好ましくは１０／９０以上、更に好ましくは１５／８５以上、特に好ましくは２０／８０以上、好ましくは９５／５以下、より好ましくは９０／１０以下、更に好ましくは８５／１０以下、特に好ましくは８０／２０以下である。上記重量比（（Ｃ）の含有量／（Ｂ）の含有量）が上記下限以上及び上記上限以下であると、破断防止性及び柔軟性が効果的に高くなり、表面状態をより一層良好になる。また、発泡倍率を効果的に高くすることができる結果、発泡シートの柔軟性をより一層高くすることができる。
【００８１】
樹脂材料において、熱可塑性樹脂と（Ｂ）オレフィン系熱可塑性エラストマーと（Ｃ）ポリエチレン系プラストマーとの合計の含有量は好ましくは８０重量％以上、より好ましくは９０重量％以上、好ましくは１００重量％（全量）以下である。
【００８２】
樹脂材料において、（Ａ）ポリプロピレン系樹脂と（Ｂ）オレフィン系熱可塑性エラストマーと（Ｃ）ポリエチレン系プラストマーとの合計の含有量は好ましくは８０重量％以上、より好ましくは９０重量％以上、好ましくは１００重量％（全量）以下である。
【００８３】
樹脂材料において、（Ｄ）黒色顔料の含有量は好ましくは２重量％以上、より好ましくは４重量％以上、好ましくは２０重量％以下、より好ましくは１５重量％以下である。
【００８４】
樹脂材料のメルトフローレイト（ＭＦＲ）は、好ましくは０．１ｇ／１０分以上、より好ましくは０．１５ｇ／１０分以上、更に好ましくは０．２ｇ／１０分以上、特に好ましくは０．２５ｇ／１０分以上、好ましくは５ｇ／１０分以下、より好ましくは４．５ｇ／１０分以下、更に好ましくは４ｇ／１０分以下である。樹脂材料のＭＦＲが上記下限以上及び上記上限以下であると、引張強度及び柔軟性が効果的に高くなり、表面状態をより一層良好になる。また、樹脂材料のＭＦＲが上記下限以上であると、押出機の負荷が小さくなり、発泡シートの生産性が高くなり、樹脂材料が円環状ダイの樹脂流路を効率的に流れる。
【００８５】
熱可塑性樹脂、（Ａ）ポリプロピレン系樹脂、（Ｂ）オレフィン系熱可塑性エラストマー、（Ｃ）ポリエチレン系プラストマー及び樹脂材料のＭＦＲは、ＪＩＳ  Ｋ７２１０：１９９９のＢ法に準拠して、試験温度２３０℃又は１９０℃及び荷重２１．１８Ｎの条件で測定される。
【００８６】
引張強度及び柔軟性を効果的に高くし、表面状態をより一層良好にする観点からは、樹脂材料の２３０℃での溶融張力は、好ましくは０．１ｃＮ以上、より好ましくは０．２ｃＮ以上、好ましくは３０ｃＮ以下、より好ましくは２５ｃＮ以下である。また、溶融張力が上記下限以上及び上記上限以下であると、気泡をより一層微細にすることができる。
【００８７】
熱可塑性樹脂、（Ａ）ポリプロピレン系樹脂及び樹脂材料の溶融張力は、試験温度２３０℃及び荷重２１．１８Ｎの条件で測定される。
【００８８】
樹脂材料とともに、本発明の効果を阻害しない範囲で、必要に応じて、各種の添加剤を用いてもよい。上記添加剤としては、界面活性剤、分散剤、耐候性安定剤、光安定剤、顔料、染料、難燃剤、可塑剤、滑剤、紫外線吸収剤、酸化防止剤、充填剤、補強剤及び帯電防止剤等が挙げられる。界面活性剤の使用により、滑性及びアンチブロッキング性がより一層高くなる。分散剤の使用により、各配合成分の分散性が高くなる。分散剤としては、高級脂肪酸、高級脂肪酸エステル及び高級脂肪酸アミド等が挙げられる。
【００８９】
（発泡シート及び発泡シートの製造方法の他の詳細）
発泡成形には、発泡剤として、炭酸ガス（二酸化炭素）等が好適に用いられる。
【００９０】
発泡成形時に、樹脂材料において、海島構造が形成されていることが好ましく、熱可塑性樹脂又は（Ａ）ポリプロピレン系樹脂が海部であり、（Ｂ）オレフィン系熱可塑性エラストマー及び（Ｃ）ポリエチレン系プラストマーの内の少なくとも１種が島部であることが好ましい。この場合に、樹脂材料にせん断が付与されたときに、島部が伸び縮みすることで、樹脂材料の粘度が適度に高くなる。（Ｂ）オレフィン系熱可塑性エラストマー及び（Ｃ）ポリエチレン系プラストマーを良好な島部にするために、熱可塑性樹脂又は（Ａ）ポリプロピレン系樹脂の硬度（デュロ硬度）が、（Ｂ）オレフィン系熱可塑性エラストマー及び（Ｃ）ポリエチレン系プラストマーの硬度（デュロ硬度）よりも高いことが好ましい。熱可塑性樹脂又は（Ａ）ポリプロピレン系樹脂の硬度は好ましくはＤ５０以上であり、（Ｂ）オレフィン系熱可塑性エラストマー及び（Ｃ）ポリエチレン系プラストマーの硬度はそれぞれ好ましくはＤ５０未満である。樹脂材料にせん断が付与されたときに、樹脂材料の粘度を適度に高める観点からは、（Ｂ）オレフィン系熱可塑性エラストマー及び（Ｃ）ポリエチレン系プラストマーの硬度は好ましくはＤ１０以上である。
【００９１】
上記円環状ダイは押出機の先端に取り付けられる。押出機内で樹脂材料は溶融混練される。上記押出機としては、単軸押出機、二軸押出機及びタンデム型押出機等が挙げられる。押出条件の制御が容易であるので、タンデム型押出機が好ましい。
【００９２】
樹脂流路の上記気泡生成部における樹脂材料の押出量は、好ましくは１５ｋｇ／時間以上、好ましくは５０ｋｇ／時間以下である。押出量が上記下限以上及び上記上限以下であると、引張強度がより一層高く表面状態がより一層良好である発泡シートが得られ、発泡倍率をより一層高くし、気泡をより一層微細にすることができ、かつ連続気泡率及び気泡破れ率が適度である発泡シートを得ることができる。
【００９３】
押出量は、円環状ダイから押出される押出物（樹脂材料及び発泡剤など）の総重量である。
【００９４】
発泡性を適度に高める観点からは、樹脂材料の溶融温度は、熱可塑性樹脂又は（Ａ）ポリプロピレン系樹脂の融点をＴ℃としたときに、好ましくはＴ＋１０℃以上、好ましくはＴ＋３０℃以下である。溶融温度が上記下限以上であると、熱可塑性樹脂又は（Ａ）ポリプロピレン系樹脂の結晶化が始まりにくく、溶融物の過度の粘度上昇が抑えられる。溶融温度が上記上限以下であると、発泡後の固化速度と発泡速度とが適度になり、発泡倍率を適度に高めることができる。
【００９５】
発泡体及び発泡シートにおいて、厚み方向の気泡数は２個以上であることが好ましく、３個以上であることがより好ましい。すなわち、発泡体及び発泡シートの両側の表面を厚み方向に結ぶ直線上で、気泡が２個以上又は３個以上配置されていることが好ましい。厚み方向の気泡数が３個以上であると、発泡シートの柔軟性がより一層高くなる。厚み方向の気泡数の上限は、発泡体及び発泡シートの厚み及び平均気泡径などによって適宜調整でき、特に限定されない。厚み方向の気泡数は５０個以下であってもよい。
【００９６】
発泡シートの用途は特に限定されない。発泡シートは、包装用緩衝材及び自動車用構造部材等に用いられる。また、発泡シートは、加工性及び柔軟性に優れることから、電子・電気機器用粘着シート、及びシーリング材の基材等として用いられる。
【００９７】
発泡シートの一方の表面上に粘着層を配置することで、粘着シートを得ることができる。この粘着シートは、発泡シートと、発泡シートの一方の表面上に配置された粘着層とを備える。この粘着シートでは、発泡シートの他方の表面上にも、粘着層が配置されていてもよく、発泡シートの両側の表面上に粘着層が配置されてもよい。
【００９８】
発泡シートは、電子・電気機器用粘着シートに好適に用いられ、ウェアラブルコンピュータ用粘着シートに、より好適に用いられる。粘着シートは、電子・電気機器用粘着シートであることが好ましく、ウェアラブルコンピュータ用粘着シートであることが好ましい。このような用途では、特に発泡シート及び粘着シートの厚みが薄いことが求めれる。本発明では、厚みが薄いにも関わらず、破断し難く、柔軟性が高いので、ウェアラブルコンピュータなどの電子・電気機器において、発泡シート及び粘着シートの破断を抑え、発泡シート及び粘着シートによる衝撃吸収性を高めることができる。
【実施例】
【００９９】
以下に実施例を掲げて、本発明を更に詳しく説明する。本発明は、以下の実施例のみに限定されない。
【０１００】
（実施例１）
ポリプロピレン樹脂（ＭＦＲ：０．３ｇ／１０分、プライムポリマー社製「Ｅ１１０Ｇ」）１００重量部に、気泡核材としてタルク（平均粒子径１３μｍ）７重量部と、顔料（トーヨーケム社製「ＰＰＭ  ＯＹＡ１６４  ＢＬＫ−ＦＤ」）１０重量部とを混合して、樹脂組成物を調製した。
【０１０１】
口径が６５ｍｍの第一押出機の先端に、口径が７５ｍｍの第二押出機を接続したタンデム型押出機を用意した。得られた樹脂組成物を、タンデム型押出機の第一押出機に供給して溶融混練した。第一押出機の途中から発泡剤として超臨界状態の二酸化炭素を４．５重量部圧入して、溶融状態の樹脂組成物と二酸化炭素を均一に混合混練した上で、発泡剤を含む溶融樹脂組成物を第二押出機に連続的に供給して、溶融混練しつつ発泡に適した樹脂温度に冷却した。
【０１０２】
その後、第二押出機の先端に取り付けた金型の円環ダイ（気泡生成部口径φ３６ｍｍ、発泡体成形部の出口口径φ７０ｍｍ）から、吐出量３０ｋｇ／ｈｒ、溶融物温度１７６℃、円環ダイ手前での溶融物圧力１２．０ＭＰａの条件で押出発泡させることで、円筒状の発泡体を得た。円環ダイの発泡体成形部において成形された円筒状の発泡体を、冷却されているマンドレル上に添わせるとともに、その外面をエアリングからエアーを吹き付けて冷却した。冷却された円筒状の発泡体を、マンドレル上の一点でカッターにより切開して、平均厚み２．０ｍｍの樹脂発泡シートを得た。
【０１０３】
得られた樹脂発泡シートの両面を、スプリッティングマシンによりスライス加工して表皮を除去し、両面がスライス加工された平均厚み０．５０ｍｍの発泡体（加熱及び圧縮前、シート原反）を得た。
【０１０４】
次に、遠赤外線ヒーターを用意し、発泡体を遠赤外線ヒーターに近づけて、発泡体の表面温度が１８５℃（Ｔｍ＋２０℃）になるように、発泡体を非接触の加熱手段にて、１０秒間加熱した。次に、表面温度が３０℃である表面がフラットである金属板を用いて、金属板圧力（プレス圧力）３．０ＭＰａ、金属板と発泡体との接触時間（冷却圧縮時間）が１０秒の条件でプレスした。この結果、平均厚みが０．１０ｍｍである発泡シート（加熱プレス後）を得た。
【０１０５】
得られた発泡シートは、発泡体に対して、圧縮率８０％で圧縮されている。容易に潰すことが可能であった。２４時間後の厚みを観察したところ、経時での復元はなく、形状を維持していた。また、スライス表面は、スライス後の気泡が露出した状態で維持されており、溶融していなかった。
【０１０６】
（実施例２）
ポリプロピレン樹脂（ＭＦＲ：０．３ｇ／１０分、プライムポリマー社製「Ｅ１１０Ｇ」）６０重量部に、熱可塑性エラストマー（ＭＦＲ：１．５ｇ／１０分、プライムポリマー社製「Ｒ１１０Ｅ」）４０重量部を加えて、配合樹脂組成物１００重量部を調製した。
【０１０７】
得られた配合樹脂組成物１００重量部に、気泡核材としてタルク（平均粒子径１３μｍ）７重量部と、顔料（トーヨーケム社製「ＰＰＭ  ＯＹＡ１６４  ＢＬＫ−ＦＤ」）１０重量部とを混合して、樹脂組成物を調製した。
【０１０８】
得られた樹脂組成物を用いたこと以外は実施例１と同様にして、平均厚み２．０ｍｍの樹脂発泡シートを得た。
【０１０９】
得られた樹脂発泡シートの両面を、スプリッティングマシンによりスライス加工して表皮を除去し、両面がスライス加工された平均厚み０．５０ｍｍの発泡体（加熱及び圧縮前、シート原反）を得た。
【０１１０】
得られた発泡体を用いたこと以外は、実施例１と同様にして、平均厚みが０．１５ｍｍである発泡シートを得た。
【０１１１】
得られた発泡シートは、発泡体に対して、圧縮率７０％で圧縮されている。容易に潰すことが可能であった。２４時間後の厚みを観察したところ、経時での復元はなく、形状を維持していた。また、スライス表面は、スライス後の気泡が露出した状態で維持されており、溶融していなかった。
【０１１２】
（実施例３）
ポリプロピレン樹脂（ＭＦＲ：０．３ｇ／１０分、プライムポリマー社製「Ｅ１１０Ｇ」）６０重量部に、熱可塑性エラストマー（ＭＦＲ：１．５ｇ／１０分、プライムポリマー社製「Ｒ１１０Ｅ」）２０重量部と、メタロセンプラストマーであるポリエチレン（ＭＦＲ：２．２ｇ／１０分、日本ポリエチレン社製「ＫＳ２４０Ｔ」）２０重量部とを加えて、配合樹脂組成物１００重量部を調製した。
【０１１３】
得られた配合樹脂組成物１００重量部に、気泡核材としてタルク（平均粒子径１３μｍ）７重量部と、顔料（トーヨーケム社製「ＰＰＭ  ＯＹＡ１６４  ＢＬＫ−ＦＤ」）１０重量部とを混合して、樹脂組成物を調製した。
【０１１４】
得られた樹脂組成物を用いたこと以外は、実施例１と同様にして、平均厚み２．０ｍｍの樹脂発泡シートを得た。
【０１１５】
得られた樹脂発泡シートの両面を、スプリッティングマシンによりスライス加工して表皮を除去し、両面がスライス加工された平均厚み０．５０ｍｍの発泡体（加熱及び圧縮前、シート原反）を得た。
【０１１６】
得られた発泡体を用いたこと、並びに加熱時の発泡体の表面温度を１８０℃（Ｔｍ＋２０℃）に変更したこと以外は、実施例１と同様にして、平均厚みが０．１０ｍｍである発泡シートを得た。
【０１１７】
得られた発泡シートは、発泡体に対して、圧縮率８０％で圧縮されている。容易に潰すことが可能であった。２４時間後の厚みを観察したところ、経時での復元はなく、形状を維持していた。また、スライス表面は、スライス後の気泡が露出した状態で維持されており、溶融していなかった。
【０１１８】
（実施例４）
実施例３で得られた発泡体を用意した。
【０１１９】
得られた発泡体を用いたこと、加熱時の発泡体の表面温度を１７０℃（Ｔｍ＋１０℃）に変更したこと、並びに圧縮時の金属板の表面温度を２０℃に変更したこと以外は、実施例１と同様にして、平均厚みが０．０５ｍｍである発泡シートを得た。
【０１２０】
得られた発泡シートは、発泡体に対して、圧縮率９０％で圧縮されている。容易に潰すことが可能であった。２４時間後の厚みを観察したところ、経時での復元はなく、形状を維持していた。また、スライス表面は、スライス後の気泡が露出した状態で維持されており、溶融していなかった。
【０１２１】
（実施例５）
実施例３で得られた発泡体を用意した。
【０１２２】
得られた発泡体を用いたこと、加熱時の発泡体の表面温度を１８０℃（Ｔｍ＋２０℃）に変更したこと、並びに加熱時の発泡体の加熱時間を５秒に変更したこと以外は、実施例１と同様にして、平均厚みが０．０５ｍｍである発泡シートを得た。
【０１２３】
得られた発泡シートは、発泡体に対して、圧縮率９０％で圧縮されている。容易に潰すことが可能であった。２４時間後の厚みを観察したところ、経時での復元はなく、形状を維持していた。また、スライス表面は、スライス後の気泡が露出した状態で維持されており、溶融していなかった。
【０１２４】
（実施例６）
実施例３で得られた発泡体を用意した。
【０１２５】
得られた発泡体を用いたこと、並びに加熱時の発泡体の表面温度を１５０℃（Ｔｍ−１０℃）に変更したこと以外は、実施例１と同様にして、平均厚みが０．２０ｍｍである発泡シートを得た。
【０１２６】
得られた発泡シートは、発泡体に対して、圧縮率６０％で圧縮されている。容易に潰すことが可能であった。２４時間後の厚みを観察したところ、経時での復元はなく、形状を維持していた。また、スライス表面は、スライス後の気泡が露出した状態で維持されており、溶融していなかった。
【０１２７】
（実施例７）
実施例３で得られた発泡体を用意した。
【０１２８】
得られた発泡体を用いたこと、加熱時の発泡体の表面温度を１８０℃（Ｔｍ＋２０℃）に変更したこと、並びに金属板と発泡体との接触時間（冷却圧縮時間）を５秒に変更したこと以外は、実施例１と同様にして、平均厚みが０．２５ｍｍである発泡シートを得た。
【０１２９】
得られた発泡シートは、発泡体に対して、圧縮率５０％で圧縮されている。容易に潰すことが可能であった。２４時間後の厚みを観察したところ、経時での復元はなく、形状を維持していた。また、スライス表面は、スライス後の気泡が露出した状態で維持されており、溶融していなかった。
【０１３０】
（実施例８）
実施例３で得られた樹脂発泡シートを用意した。
【０１３１】
得られた樹脂発泡シートの両面を、スプリッティングマシンによりスライス加工して表皮を除去し、両面がスライス加工された平均厚み０．７０ｍｍの発泡体（加熱及び圧縮前、シート原反）を得た。
【０１３２】
得られた発泡体を用いたこと以外は、実施例３と同様にして、平均厚みが０．３０ｍｍである発泡シートを得た。
【０１３３】
得られた発泡シートは、発泡体に対して、圧縮率５７％で圧縮されている。容易に潰すことが可能であった。２４時間後の厚みを観察したところ、経時での復元はなく、形状を維持していた。また、スライス表面は、スライス後の気泡が露出した状態で維持されており、溶融していなかった。
【０１３４】
（実施例９）
実施例３で得られた樹脂発泡シートを用意した。
【０１３５】
得られた樹脂発泡シートの片面を、スプリッティングマシンによりスライス加工して表皮を除去し、片面がスライス加工された平均厚み０．７０ｍｍの発泡体（加熱及び圧縮前、シート原反）を得た。
【０１３６】
得られた発泡体を用いたこと、並びにスライスされた片面側から圧縮処理したこと以外は、実施例３と同様にして、平均厚みが０．１０ｍｍである発泡シートを得た。
【０１３７】
得られた発泡シートは、発泡体に対して、圧縮率８６％で圧縮されている。容易に潰すことが可能であった。２４時間後の厚みを観察したところ、経時での復元はなく、形状を維持していた。また、スライス表面は、スライス後の気泡が露出した状態で維持されており、溶融していなかった。
【０１３８】
（実施例１０）
実施例３で得られた発泡体を用意した。
【０１３９】
得られた発泡体を用いたこと、並びに加熱時の発泡体の表面温度を２００℃（Ｔｍ＋４０℃）に変更したこと以外は、実施例３と同様にして、平均厚みが０．１０ｍｍである発泡シートを得た。
【０１４０】
得られた発泡シートは、発泡体に対して、圧縮率８０％で圧縮されている。容易に潰すことが可能であった。２４時間後の厚みを観察したところ、経時での復元はなく、形状を維持していた。また、スライス表面は、スライス後の気泡が露出した状態で維持されており、溶融していなかった。
【０１４１】
（実施例１１）
実施例３で得られた発泡体を用意した。
【０１４２】
得られた発泡体を用いたこと、並びに加熱手段を赤外線ヒーターに変更したこと以外は、実施例３と同様にして、平均厚みが０．１０ｍｍである発泡シートを得た。
【０１４３】
得られた発泡シートは、発泡体に対して、圧縮率８０％で圧縮されている。容易に潰すことが可能であった。２４時間後の厚みを観察したところ、経時での復元はなく、形状を維持していた。また、スライス表面は、スライス後の気泡が露出した状態で維持されており、溶融していなかった。
【０１４４】
（実施例１２）
ポリエチレン系樹脂（ＭＦＲ：０．２ｇ／１０分、ＮＵＣ社製「ＤＦＤＪ６７７６」）１００重量部に、気泡核材としてタルク（平均粒子径１３μｍ）７重量部と、顔料（トーヨーケム社製「ＰＰＭ  ＯＹＡ１６４  ＢＬＫ−ＦＤ」）１０重量部とを混合して、樹脂組成物を調製した。
【０１４５】
得られた樹脂組成物を用いたこと、溶融物温度を８０℃に変更したこと、並びに溶融物圧力を１０．０ＭＰａに変更したこと以外は実施例１と同様にして、平均厚み２．５ｍｍの樹脂発泡シートを得た。
【０１４６】
得られた樹脂発泡シートの両面を、スプリッティングマシンによりスライス加工して表皮を除去し、両面がスライス加工された平均厚み０．５０ｍｍの発泡体（加熱及び圧縮前、シート原反）を得た。
【０１４７】
得られた発泡体を用いたこと、並びに加熱時の発泡体の表面温度を１３０℃（Ｔｍ＋２０℃）に変更したこと以外は、実施例１と同様にして、平均厚みが０．１０ｍｍである発泡シートを得た。
【０１４８】
得られた発泡シートは、発泡体に対して、圧縮率８０％で圧縮されている。容易に潰すことが可能であった。２４時間後の厚みを観察したところ、経時での復元はなく、形状を維持していた。また、スライス表面は、スライス後の気泡が露出した状態で維持されており、溶融していなかった。
【０１４９】
（実施例１３）
ポリエチレン系樹脂（ＭＦＲ：０．２ｇ／１０分、ＮＵＣ社製「ＤＦＤＪ６７７６」）６０重量部に、熱可塑性エラストマー（ＭＦＲ：１１ｇ／１０分、三菱化学社製「Ｚ１０１Ｎ」）４０重量部を加えて、配合樹脂組成物１００重量部を調製した。
【０１５０】
得られた配合樹脂組成物１００重量部に、気泡核材としてタルク（平均粒子径１３μｍ）７重量部と、顔料（トーヨーケム社製「ＰＰＭ  ＯＹＡ１６４  ＢＬＫ−ＦＤ」）１０重量部とを混合して、樹脂組成物を調製した。
【０１５１】
得られた樹脂組成物を用いたこと、溶融物温度を１１５℃に変更したこと、並びに溶融物圧力を１０．０ＭＰａに変更したこと以外は実施例１と同様にして、平均厚み２．５ｍｍの樹脂発泡シートを得た。
【０１５２】
得られた樹脂発泡シートの両面を、スプリッティングマシンによりスライス加工して表皮を除去し、両面がスライス加工された平均厚み１．００ｍｍの発泡体（加熱及び圧縮前、シート原反）を得た。
【０１５３】
得られた発泡体を用いたこと、並びに加熱時の発泡体の表面温度を１５０℃（Ｔｍ＋２０℃）に変更したこと以外は、実施例１と同様にして、平均厚みが０．１０ｍｍである発泡シートを得た。
【０１５４】
得られた発泡シートは、発泡体に対して、圧縮率９０％で圧縮されている。容易に潰すことが可能であった。２４時間後の厚みを観察したところ、経時での復元はなく、形状を維持していた。また、スライス表面は、スライス後の気泡が露出した状態で維持されており、溶融していなかった。
【０１５５】
（実施例１４）
ポリエチレン系樹脂（ＭＦＲ：０．２ｇ／１０分、ＮＵＣ社製「ＤＦＤＪ６７７６」）６０重量部に、熱可塑性エラストマー（ＭＦＲ：１１ｇ／１０分、三菱化学社製「Ｚ１０１Ｎ」）２０重量部と、メタロセンプラストマーであるポリエチレン（ＭＦＲ：２．２ｇ／１０分、日本ポリエチレン社製「ＫＳ２４０Ｔ」）２０重量部を加えて、配合樹脂組成物１００重量部を調製した。
【０１５６】
得られた配合樹脂組成物１００重量部に、気泡核材としてタルク（平均粒子径１３μｍ）７重量部と、顔料（トーヨーケム社製「ＰＰＭ  ＯＹＡ１６４  ＢＬＫ−ＦＤ」）１０重量部とを混合して、樹脂組成物を調製した。
【０１５７】
得られた樹脂組成物を用いたこと、溶融物温度を１１５℃に変更したこと、並びに溶融物圧力を１０．０ＭＰａに変更したこと以外は実施例１と同様にして、平均厚み２．５ｍｍの樹脂発泡シートを得た。
【０１５８】
得られた樹脂発泡シートの両面を、スプリッティングマシンによりスライス加工して表皮を除去し、両面がスライス加工された平均厚み１．００ｍｍの発泡体（加熱及び圧縮前、シート原反）を得た。
【０１５９】
得られた発泡体を用いたこと、並びに加熱時の発泡体の表面温度を１５０℃（Ｔｍ＋２０℃）に変更したこと以外は、実施例１と同様にして、平均厚みが０．０６ｍｍである発泡シートを得た。
【０１６０】
得られた発泡シートは、発泡体に対して、圧縮率９４％で圧縮されている。容易に潰すことが可能であった。２４時間後の厚みを観察したところ、経時での復元はなく、形状を維持していた。また、スライス表面は、スライス後の気泡が露出した状態で維持されており、溶融していなかった。
【０１６１】
（実施例１５）
ポリスチレン系樹脂（ＭＦＲ：１．６ｇ／１０分、東洋スチレン社製「ＨＲＭ２６」）１００重量部に、気泡核材としてタルク（平均粒子径１３μｍ）７重量部と、顔料（トーヨーケム社製「ＰＰＭ  ＯＹＡ１６４  ＢＬＫ−ＦＤ」）１０重量部とを混合して、樹脂組成物を調製した。
【０１６２】
得られた樹脂組成物を用いたこと、溶融物温度を１５３℃に変更したこと、並びに溶融物圧力を９．０ＭＰａに変更したこと以外は実施例１と同様にして、平均厚み２．０ｍｍの樹脂発泡シートを得た。
【０１６３】
得られた樹脂発泡シートの両面を、スプリッティングマシンによりスライス加工して表皮を除去し、両面がスライス加工された平均厚み０．５０ｍｍの発泡体（加熱及び圧縮前、シート原反）を得た。
【０１６４】
得られた発泡体を用いたこと、並びに加熱時の発泡体の表面温度を１５０℃（Ｔｍ＋２０℃）に変更したこと以外は、実施例１と同様にして、平均厚みが０．２０ｍｍである発泡シートを得た。
【０１６５】
得られた発泡シートは、発泡体に対して、圧縮率６０％で圧縮されている。容易に潰すことが可能であった。２４時間後の厚みを観察したところ、経時での復元はなく、形状を維持していた。また、スライス表面は、スライス後の気泡が露出した状態で維持されており、溶融していなかった。
【０１６６】
（実施例１６）
ポリスチレン系樹脂（ＭＦＲ：１．６ｇ／１０分、東洋スチレン社製「ＨＲＭ２６」）６０重量部に、熱可塑性エラストマー（ＭＦＲ：０．４ｇ／１０分、ＪＳＲ社製「３４００Ｂ」）４０重量部を加えて、配合樹脂組成物１００重量部を調製した。
【０１６７】
得られた配合樹脂組成物１００重量部に、気泡核材としてタルク（平均粒子径１３μｍ）７重量部と、顔料（トーヨーケム社製「ＰＰＭ  ＯＹＡ１６４  ＢＬＫ−ＦＤ」）１０重量部とを混合して、樹脂組成物を調製した。
【０１６８】
得られた樹脂組成物を用いたこと、溶融物温度を１５０℃に変更したこと、並びに溶融物圧力を９．５ＭＰａに変更したこと以外は実施例１と同様にして、平均厚み２．０ｍｍの樹脂発泡シートを得た。
【０１６９】
得られた樹脂発泡シートの両面を、スプリッティングマシンによりスライス加工して表皮を除去し、両面がスライス加工された平均厚み０．５０ｍｍの発泡体（加熱及び圧縮前、シート原反）を得た。
【０１７０】
得られた発泡体を用いたこと、並びに加熱時の発泡体の表面温度を１６０℃（Ｔｍ＋２０℃）に変更したこと以外は、実施例１と同様にして、平均厚みが０．２５ｍｍである発泡シートを得た。
【０１７１】
得られた発泡シートは、発泡体に対して、圧縮率５０％で圧縮されている。容易に潰すことが可能であった。２４時間後の厚みを観察したところ、経時での復元はなく、形状を維持していた。また、スライス表面は、スライス後の気泡が露出した状態で維持されており、溶融していなかった。
【０１７２】
（実施例１７）
ポリスチレン系樹脂（ＭＦＲ：１．６ｇ／１０分、東洋スチレン社製「ＨＲＭ２６」）６０重量部に、熱可塑性エラストマー（ＭＦＲ：０．４ｇ／１０分、ＪＳＲ社製「３４００Ｂ」）２０重量部と、メタロセンプラストマーであるポリエチレン（ＭＦＲ：２．２ｇ／１０分、日本ポリエチレン社製「ＫＳ２４０Ｔ」）２０重量部を加えて、配合樹脂組成物１００重量部を調製した。
【０１７３】
得られた配合樹脂組成物１００重量部に、気泡核材としてタルク（平均粒子径１３μｍ）７重量部と、顔料（トーヨーケム社製「ＰＰＭ  ＯＹＡ１６４  ＢＬＫ−ＦＤ」）１０重量部とを混合して、樹脂組成物を調製した。
【０１７４】
得られた樹脂組成物を用いたこと、溶融物温度を１５０℃に変更したこと、並びに溶融物圧力を９．５ＭＰａに変更したこと以外は実施例１と同様にして、平均厚み２．０ｍｍの樹脂発泡シートを得た。
【０１７５】
得られた樹脂発泡シートの両面を、スプリッティングマシンによりスライス加工して表皮を除去し、両面がスライス加工された平均厚み０．５０ｍｍの発泡体（加熱及び圧縮前、シート原反）を得た。
【０１７６】
得られた発泡体を用いたこと、加熱時の発泡体の表面温度を１６０℃（Ｔｍ＋２０℃）に変更したこと、並びに圧縮時の金属板の表面温度を７０℃に変更したこと以外は、実施例１と同様にして、平均厚みが０．１５ｍｍである発泡シートを得た。
【０１７７】
得られた発泡シートは、発泡体に対して、圧縮率７０％で圧縮されている。容易に潰すことが可能であった。２４時間後の厚みを観察したところ、経時での復元はなく、形状を維持していた。また、スライス表面は、スライス後の気泡が露出した状態で維持されており、溶融していなかった。
【０１７８】
（比較例１）
実施例３で得られた発泡体を用意した。
【０１７９】
得られた発泡体を用いたこと、加熱時の発泡体の表面温度を１４０℃（Ｔｍ−２０℃）に変更したこと以外は、実施例１と同様にして、平均厚みが０．０５ｍｍである発泡シートを得た。
【０１８０】
得られた発泡シートは、発泡体に対して、圧縮率５０％で圧縮されていたが、時間とともに厚みが回復していき、１０分後に発泡体の厚み（０．５ｍｍ）まで復元した。
【０１８１】
（比較例２）
実施例３で得られた発泡体を用意した。
【０１８２】
得られた発泡体を用いたこと、加熱時の発泡体の表面温度を２１０℃（Ｔｍ＋５０℃）に変更したこと以外は、実施例１と同様にして、平均厚みが０．０５ｍｍである発泡シートを得た。
【０１８３】
得られた発泡シートは、発泡体に対して、圧縮率９０％で圧縮されている。発泡シート表面は、溶融しており、気泡断面の露出は無くなっていた。さらに発泡シート断面の気泡形状も溶融により消失しており、発泡シートは気泡を有していない状態であった。
【０１８４】
（比較例３）
実施例３で得られた発泡体を用意した。
【０１８５】
得られた発泡体を用いたこと、圧縮時の金属板の表面温度を９０℃に変更したこと以外は、実施例３と同様にして、平均厚みが０．１０ｍｍである発泡シートを得た。発泡シート表面は、溶融しており、気泡断面の露出は無くなっていた。さらに発泡シート断面の気泡形状も溶融により消失しており、発泡シートは気泡を有していない状態であった。
【０１８６】
得られた発泡シートは、発泡体に対して、圧縮率８０％で圧縮されている。
【０１８７】
（評価）
（１）発泡体の融点
ＪＩＳ  Ｋ７１２１：１９８７「プラスチックの転移温度測定方法」に記載されている
方法で測定を行った。但し、サンプリング方法及び温度条件に関しては以下のように設定した。
【０１８８】
示差走査熱量計装置  ＤＳＣ６２２０型（エスアイアイナノテクノロジー社製）を用いアルミニウム製測定容器の底にすきまのないよう試料を約６ｍｇ充てんした。この際、加熱プレス機を用い、発泡体を２００℃で３００秒間加熱溶融させた後、０．６ＭＰａで５回上下にプレスし、その後、さらに２００秒加熱して非発泡シートを得て、得られた非発泡シートを用いた。窒素ガス流量２０ｍＬ／分で、３０℃から−４０℃まで降温した後１０分間保持し、−４０℃から２２０℃まで昇温（１ｓｔ  Ｈｅａｔｉｎｇ）、１０分間保持後２２０℃から−４０℃まで降温（Ｃｏｏｌｉｎｇ）、１０分間保持後−４０℃から２２０℃まで昇温（２ｎｄ  Ｈｅａｔｉｎｇ）した時のＤＳＣ曲線を得た。なお、全ての昇温及び降温は速度１０℃／分で行い、基準物質としてアルミナを用いた。
【０１８９】
本発明において、融点とは、装置付属の解析ソフトを用いて、２ｎｄ  Ｈｅａｔｉｎｇ過程にみられる融解ピークのトップの温度を読みとった値である。
【０１９０】
（２）復元率
得られた発泡シートを２５ｍｍ×２５ｍｍに裁断し、発泡シートの厚みを測定した（発泡シート元厚み）。その後、発泡シートを５０％の厚みになるまで圧縮し、圧縮した状態で６０秒間保持した。具体的には、裁断した発泡シートを１ｍｍの平滑なガラス板で挟み、５０％圧縮となる荷重で重りを載せて、平行な台の上に６０秒間静置した。６０秒経過後重りを外し、圧縮を開放後３０秒間静置した発泡シートの厚みを測定した（圧縮後発泡シート）。
【０１９１】
３個の試験片を測定し、次式により算出した復元率の平均を発泡シートの復元率とした。
【０１９２】
復元率（％）＝１００×（圧縮開放３０秒後の厚み／発泡シート元厚み）
【０１９３】
（３）厚み（平均厚み）
シックネスゲージ（ミツトヨ社製「ＮＯ．５４７−３０１」）及びサイズφ１０ｍｍの厚み測定器を用いて、得られた発泡シートの幅方向（ＴＤ方向）の厚みを、無荷重状態で、３０ｍｍ間隔で１２点測定した。測定値の平均値（相加平均）を、発泡シートの平均厚み（ｍｍ）とした。
【０１９４】
（４）２５％圧縮応力
テンシロン万能試験機（オリエンテック社製、型式：ＵＣＴ−１０Ｔ）及び万能試験機データ処理ソフト（ソフトブレーン社製、製品番号：ＵＴＰＳ−４５８Ｘ）を用いて、次の方法で測定された値を発泡シートの２５％圧縮応力（ｋＰａ）とする。
【０１９５】
試験片サイズを５０×５０×２ｍｍとし、試験片の厚みが２ｍｍ以上である場合には試験片をそのまま用い、試験片の厚みが２ｍｍ未満である場合には試験片を積み重ねて厚みを約２ｍｍとする。
【０１９６】
試験片の幅および長さを、デジタルノギス（ミツトヨ社製、製品名：デジマチックキャリパ、型式：ＣＤ−１５）を用いて１／１００ｍｍまで測定し、試験片の厚みを、テンシロン万能試験機（オリエンテック社製、型式：ＵＣＴ−１０Ｔ、ロードセル：１０ｋＮ、型式：ＵＲ−１Ｔ−Ａ−ＳＲ）を用いて試験片を圧縮し、負荷が２Ｎ／２５ｃｍ２（０．８ｋＰａ）となる点の上下圧縮板間隔を１／１００ｍｍまで測定し、試験開始点とする。
【０１９７】
変位の原点を試験開始点、圧縮速度を１ｍｍ／分とし、初めの厚み（圧縮負荷が２Ｎ／２５ｃｍ２の上下圧縮板間隔値）の２５％圧縮時の応力を圧縮応力とする。３個の試験片を測定し、次式により算出した圧縮応力の平均を発泡シートの２５％圧縮応力（ｋＰａ）とする。
【０１９８】
σ２５＝（Ｆ２５／Ａ０）×１０３
σ２５：圧縮応力（ｋＰａ）
Ｆ２５：２５％変形時の荷重（Ｎ）
Ａ０  ：試験片の初めの断面積（ｍｍ２）
【０１９９】
なお試験片を、ＪＩＳ  Ｋ  ７１００：１９９９の記号「２３／５０」（温度２３℃、相対湿度５０％）、２級の標準雰囲気下で１６時間以上かけて状態を調整した後、同じ標準雰囲気下で測定を行う。
【０２００】
（５）気泡露出率
平均気泡径で用いた画像を、樹脂部の比率の測定で用いた、発泡体評価ソフト（ナノシステム社製「Ｎａｎｏ  Ｈｕｎｔｅｒ  ＮＳ２  Ｋ−Ｐｒｏ」）に取り込んだ。取り込んだ画像を目視で樹脂部と気泡部とを識別し、樹脂部を白色に塗った。その際に、走査型電子顕微鏡写真の表面のみを塗り、背面の気泡壁などは塗らないように気をつけて２値化を行い、気泡露出率を算出した。
【０２０１】
（６）ＩＰ性能：ＩＰコード
ＩＰコードは、ＪＩＳ  Ｃ０９２０電気機械器具の外郭による保護等級（ＩＰコード）によるＩＰコード測定方法に準拠して、以下のようにして測定した。
【０２０２】
各厚みの発泡シートを幅２ｍｍ、縦１５０ｍｍ×横１５０ｍｍ（内径縦１４８ｍｍ×横１４８ｍｍ）に抜いた試験片を用い、厚みが３ｍｍ、縦２００ｍｍ×横２００ｍｍのアクリル板で試験片を挟み、試験サンプルとした。試験片は、厚みの５０％圧縮になるようにアクリル板の四隅を均一に挟んだ。
【０２０３】
無保護なものをＩＰ００、直径２．５ｍｍ以上の外来固形物の侵入に対して保護され、かつ、鉛直に落ちてくる水滴によって有害な影響を受けないものをＩＰ３１、直径１．０ｍｍ以上の外来固形物の侵入に対して保護され、かつ、鉛直から６０度以内の噴霧水による水によって有害な影響を受けないものをＩＰ４３、直径１．０ｍｍ以上の外来固形物の侵入に対して保護され、かつ、いかなる方向からの飛沫によっても有害な影響を受けないものをＩＰ４４とした。若干の粉塵の侵入があっても正常な運転を阻害しない、かつ、規定の圧力及び時間で水中に浸漬しても有害な影響を受けないものをＩＰ５７とした。
【０２０４】
詳細及び結果を下記の表１〜３に示す。
【０２０５】
【表１】
2016186030.tif 000002
【０２０６】
【表２】
2016186030.tif 000003
【０２０７】
【表３】
2016186030.tif 000004